(57)【要約】【課題】応力の有無を簡易に判別でき、応力の発生しやすい部分を把握するための応力検知方法を提供する。また、前記応力検知方法に用いる樹脂組成物及びその製造方法を提供する。【解決手段】熱可塑性樹脂（Ａ）と、応力を負荷させた際の密度の低下率が熱可塑性樹脂（Ａ）とは異なる樹脂（Ｂ）と、を含む樹脂組成物を成形し、得られた成形体の白化した部分について応力が負荷された部分と判断する、応力検知方法。前記応力検知方法に用いる、熱可塑性樹脂（Ａ）と、応力を負荷させた際の密度の低下率が熱可塑性樹脂（Ａ）とは異なる樹脂（Ｂ）と、を含む樹脂組成物。【選択図】  図１
2017110907.tif 000002
【特許請求の範囲】
【請求項１】
熱可塑性樹脂（Ａ）と、
応力を負荷させた際の密度の低下率が熱可塑性樹脂（Ａ）とは異なる樹脂（Ｂ）と、
を含む樹脂組成物を成形し、
得られた成形体の白化した部分について応力が負荷された部分と判断する、
応力検知方法。
【請求項２】
前記熱可塑性樹脂（Ａ）が、メタクリル樹脂である、請求項１に記載の応力検知方法。
【請求項３】
前記樹脂（Ｂ）が、グラフト重合体である、請求項１又は２に記載の応力検知方法。
【請求項４】
前記グラフト重合体が、ゴム層を有し、
前記ゴム層が、ポリオルガノシロキサンを含む、
請求項３に記載の応力検知方法。
【請求項５】
前記グラフト重合体中のポリオルガノシロキサンの含有率が、０．１質量％〜３．０質量％である、請求項４に記載の応力検知方法。
【請求項６】
前記樹脂組成物中の前記熱可塑性樹脂（Ａ）の含有率が、７０質量％〜９９質量％であり、
前記樹脂組成物中の前記樹脂（Ｂ）の含有率が、１質量％〜３０質量％である、
請求項１〜５のいずれかに記載の応力検知方法。
【請求項７】
前記熱可塑性樹脂（Ａ）の屈折率ｎＡと前記樹脂（Ｂ）の屈折率ｎＢとの差が、０．０２以下である、請求項１〜６のいずれかに記載の応力検知方法。
【請求項８】
成形方法が、射出成形である、請求項１〜７のいずれかに記載の応力検知方法。
【請求項９】
請求項１〜７のいずれかに記載の応力検知方法に用いる、熱可塑性樹脂（Ａ）と、応力を負荷させた際の密度の低下率が熱可塑性樹脂（Ａ）とは異なる樹脂（Ｂ）と、を含む樹脂組成物。
【請求項１０】
前記熱可塑性樹脂（Ａ）が、メタクリル樹脂である、請求項９に記載の樹脂組成物。
【請求項１１】
前記樹脂（Ｂ）が、グラフト重合体である、請求項９又は１０に記載の樹脂組成物。
【請求項１２】
請求項１１に記載の樹脂組成物の製造方法であって、
ポリオルガノシロキサン存在下で、架橋性単量体を含む単量体組成物（ｂ１）を含浸させた後に重合し、
得られた重合体存在下で、架橋性単量体を含む単量体組成物（ｂ２）を添加して重合を行い、ゴム層を得て、
得られたゴム層存在下で、単量体組成物（ｂ３）を添加して重合を行い、グラフト重合体を得る、
樹脂組成物の製造方法。
【請求項１３】
単量体組成物（ｂ１）が、ｎ−ブチルアクリレート、スチレン及びアリルメタクリレートを含み、
単量体組成物（ｂ２）が、ｎ−ブチルアクリレート、スチレン及びアリルメタクリレートを含み、
単量体組成物（ｂ３）が、メチルメタクリレート及びメチルアクリレートを含む、
請求項１２に記載の樹脂組成物の製造方法。
【発明の詳細な説明】
【技術分野】
【０００１】
本発明は、応力検知方法、樹脂組成物及び樹脂組成物の製造方法に関する。
【背景技術】
【０００２】
熱可塑性樹脂は、家電材料、看板、建築材料、車両材料等、様々な分野で広く用いられている。このような熱可塑性樹脂は、各種成形方法により所望の形状に成形し、成形体として用いられる。その成形方法は、加熱により溶融し、所望の形状を構築し、冷却することで、所望の形状の成形体を得る、という方法が一般的である。
【０００３】
前述のように加熱・冷却を経て成形体を得る場合、樹脂内部に熱収縮による残留応力が生じる場合がある。この残留応力が、成形体の反りや変形の原因となる。そのため、残留応力を低減する成形条件等を確立するため、成形体の残留応力を把握するための様々な方法が提案されている。
例えば、非特許文献１及び非特許文献２には、光弾性法、Ｘ線応力測定法、環境応力亀裂法、加熱収縮法、逐次削除法により応力を把握する方法が開示されている。また、特許文献１には、穿孔法により応力を把握する方法が開示されている。
【先行技術文献】
【特許文献】
【０００４】
【特許文献１】特開２０１０−２４３３３５公報
【非特許文献】
【０００５】
【非特許文献１】プラスチックス  Ｖｏｌ．５５  Ｎｏ．８（２００４）
【非特許文献２】構造工学ハンドブック  丸善（２００４）
【発明の概要】
【発明が解決しようとする課題】
【０００６】
しかしながら、非特許文献１、非特許文献２、特許文献１に開示されている応力を把握する方法は、それぞれ課題を有する。光弾性法は、特殊な光学測定装置が必要で、容易に測定することができない。Ｘ線応力測定法は、結晶性の材料にしか適用できない。環境応力亀裂法、加熱収縮法、逐次削除法、穿孔法は、破壊試験であると共に、測定や解析に時間を要する。
【０００７】
そこで、本発明の目的は、応力の有無を簡易に判別でき、応力の発生しやすい部分を把握するための応力検知方法を提供することにある。
また、本発明の目的は、前記応力検知方法に用いる樹脂組成物及びその製造方法を提供することにある。
【課題を解決するための手段】
【０００８】
本発明は、熱可塑性樹脂（Ａ）と、応力を負荷させた際の密度の低下率が熱可塑性樹脂（Ａ）とは異なる樹脂（Ｂ）と、を含む樹脂組成物を成形し、得られた成形体の白化した部分について応力が負荷された部分と判断する、応力検知方法に関する。
【０００９】
また、本発明は、前記応力検知方法に用いる、熱可塑性樹脂（Ａ）と、応力を負荷させた際の密度の低下率が熱可塑性樹脂（Ａ）とは異なる樹脂（Ｂ）と、を含む樹脂組成物に関する。
【００１０】
更に、前記樹脂組成物の製造方法であって、ポリオルガノシロキサン存在下で、架橋性単量体を含む単量体組成物（ｂ１）を含浸させた後に重合し、得られた重合体存在下で、架橋性単量体を含む単量体組成物（ｂ２）を添加して重合を行い、ゴム層を得て、得られたゴム層存在下で、単量体組成物（ｂ３）を添加して重合を行い、グラフト重合体を得る、樹脂組成物の製造方法に関する。
【発明の効果】
【００１１】
本発明の応力検知方法は、成形体の応力の有無を簡易に判別することができる。
また、本発明の樹脂組成物は、成形することで成形体の応力の有無を簡易に判別することができる。
更に、本発明の樹脂組成物の製造方法は、得られる樹脂組成物を成形することで成形体の応力の有無を簡易に判別することができる。
【図面の簡単な説明】
【００１２】
【図１】実施例１の応力検知性能評価で用いた処理後の成形体の写真である。
【図２】実施例３の応力検知性能評価で用いた処理後の成形体の写真である。
【図３】比較例１の応力検知性能評価で用いた処理後の成形体の写真である。
【図４】比較例３の応力検知性能評価で用いた処理後の成形体の写真である。
【発明を実施するための形態】
【００１３】
（応力検知方法）
本発明の応力検知方法は、熱可塑性樹脂（Ａ）と、応力を負荷させた際の密度の低下率が熱可塑性樹脂（Ａ）とは異なる樹脂（Ｂ）と、を含む樹脂組成物を成形し、得られた成形体の白化した部分について応力が負荷された部分と判断するものである。
【００１４】
熱可塑性樹脂（Ａ）と樹脂（Ｂ）とを含む樹脂組成物は、成形した際に、応力が負荷されない状態では透明であり、応力が負荷された状態では白化する樹脂の組み合わせが好ましい。
【００１５】
応力が負荷されない状態で成形体が透明であるためには、熱可塑性樹脂（Ａ）の屈折率ｎＡと樹脂（Ｂ）の屈折率ｎＢとの差を小さくする必要があり、その屈折率差は、０．０２以下が好ましく、０．０１以下がより好ましい。屈折率差が０．０２以下であると、応力が負荷されない部分は透明のままで、応力が負荷された部分は白化し、応力を有する部分が３次元的に特定することができる。
【００１６】
応力が負荷された状態で成形体が白化するためには、熱可塑性樹脂（Ａ）と樹脂（Ｂ）の一方の樹脂が、応力を負荷させた際に密度を低下させる樹脂で、他方の樹脂が、応力を負荷させても密度を低下させない樹脂であればよい。すなわち、熱可塑性樹脂（Ａ）と樹脂（Ｂ）とで、応力を負荷させた際の密度の低下率に差があることで、応力が負荷されて密度が変化した部分について光が散乱し、白色に見える。樹脂の密度は、透過型顕微鏡により確認することができる。
【００１７】
応力を判別する成形体に成形する方法は、特に限定されず、射出成形、加圧成形等が挙げられるが、成形体内で応力の分布が大きくなり、応力の有無を判別する必要性が特に高いことから、射出成形が好ましい。
【００１８】
（熱可塑性樹脂（Ａ））
熱可塑性樹脂（Ａ）は、透明性の高い樹脂であれば特に限定されず、例えば、塩化ビニル樹脂、塩素化塩化ビニル樹脂等の塩素含有樹脂；ポリスチレン、（メタ）アクリレート−スチレン共重合体、スチレン−アクリロニトリル共重合体、スチレン−無水マレイン酸共重合体、（メタ）アクリレート−スチレン−アクリロニトリル樹脂、アクリロニトリル−エチレンプロピレンゴム−スチレン樹脂等のスチレン樹脂；ポリメチルメタクリレート等のメタクリル樹脂；ポリアミド系樹脂；（変性）ポリフェニレンエーテル樹脂；ポリカーボネート樹脂等が挙げられる。これらの熱可塑性樹脂（Ａ）は、１種を単独で用いてもよく、２種以上を併用してもよい。これらの熱可塑性樹脂（Ａ）の中でも、透明性に優れ、応力による白化部分の視認性に優れることから、スチレン樹脂、メタクリル樹脂、ポリカーボネート樹脂が好ましく、より透明性に優れ、より応力による白化部分の視認性に優れることから、メタクリル樹脂がより好ましい。
尚、本明細書において、（メタ）アクリレートとは、アクリレート、メタクリレート又はその両方をいう。
【００１９】
熱可塑性樹脂（Ａ）の全光線透過率は、６０％〜９５％が好ましく、８０％〜９３％がより好ましい。熱可塑性樹脂（Ａ）の全光線透過率が６０％以上であると、応力による白化部分の視認性に優れる。また、熱可塑性樹脂（Ａ）の全光線透過率が９３％以下であると、熱可塑性樹脂（Ａ）の生産性に優れる。
尚、本明細書において、全光線透過率は、ＩＳＯ１３４６８−１に準拠して測定した値とする。
【００２０】
熱可塑性樹脂（Ａ）のヘイズは、０．０１％〜１０％が好ましく、０．１％〜３％がより好ましい。熱可塑性樹脂（Ａ）のヘイズが０．０１％以上であると、熱可塑性樹脂（Ａ）の生産性に優れる。また、熱可塑性樹脂（Ａ）のヘイズが１０％以下であると、応力による白化部分の視認性に優れる。
尚、本明細書において、ヘイズは、ＩＳＯ１４７８２に準拠して測定した値とする。
【００２１】
熱可塑性樹脂（Ａ）の屈折率ｎＡは、汎用樹脂を用いることができ、生産性に優れることから、１．４０〜１．６０が好ましく、１．４５〜１．５５がより好ましい。
尚、本明細書において、屈折率は、ＩＳＯ１３４６８に準拠し、２３℃でナトリウムＤ線を用い、アッベ屈折計により測定した値とする。
【００２２】
（メタクリル樹脂）
メタクリル樹脂としては、例えば、メチルメタクリレートの単独重合体、メチルメタクリレートと他の単量体との共重合体等が挙げられる。これらのメタクリル樹脂は、１種を単独で用いてもよく、２種以上を併用してもよい。これらのメタクリル樹脂の中でも、透明性に優れ、応力による白化部分の視認性に優れることから、メチルメタクリレートの単独重合体、メチルメタクリレート由来の繰り返し単位を５０質量％以上含む共重合体が好ましく、メチルメタクリレートの単独重合体、メチルメタクリレート由来の繰り返し単位を７０質量％以上含む共重合体がより好ましく、メチルメタクリレートの単独重合体、メチルメタクリレート由来の繰り返し単位を９０質量％以上含む共重合体が更に好ましい。
【００２３】
メタクリル樹脂の製品としては、例えば、三菱レイヨン（株）製のアクリペット（商品名）、住友化学（株）製のスミペックス（商品名）等が挙げられる。
【００２４】
他の単量体としては、例えば、メチルアクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート、ドデシル（メタ）アクリレート、トリデシル（メタ）アクリレート、ステアリル（メタ）アクリレート、フェニル（メタ）アクリレート、ベンジル（メタ）アクリレート、フェノキシエチル（メタ）アクリレート、イソボルニル（メタ）アクリレート、グリシジル（メタ）アクリレート、テトラヒドロフルフリル（メタ）アクリレート、ノルボルニル（メタ）アクリレート、アダマンチル（メタ）アクリレート、ジシクロペンテニル（メタ）アクリレート、ジシクロペンタニル（メタ）アクリレート、テトラシクロドデカニル（メタ）アクリレート、シクロヘキサンジメタノールモノ（メタ）アクリレート、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、２−メトキシエチル（メタ）アクリレート、２−エトキシエチル（メタ）アクリレート、３−メトキシブチル（メタ）アクリレート、ブトキシエチル（メタ）アクリレート、メトキシトリエチレングリコール（メタ）アクリレート、メトキシジプロピレングリコール（メタ）アクリレート、２−（メタ）アクリロイルオキシメチル−２−メチルビシクロヘプタン、４−（メタ）アクリロイルオキシメチル−２−メチル−２−エチル−１，３−ジオキソラン、４−（メタ）アクリロイルオキシメチル−２−メチル−２−イソブチル−１，３−ジオキソラン等のメチルメタクリレート以外の（メタ）アクリレート；（メタ）アクリル酸；（メタ）アクリロニトリル；（メタ）アクリルアミド、Ｎ−ジメチル（メタ）アクリルアミド、Ｎ−ジエチル（メタ）アクリルアミド、Ｎ−ブチル（メタ）アクリルアミド、ジメチルアミノプロピル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、ヒドロキシエチル（メタ）アクリルアミド、メチレンビス（メタ）アクリルアミド等の（メタ）アクリルアミド化合物；ビニルメチルエーテル、ビニルエチルエーテル、２−ヒドロキシエチルビニルエーテル等のビニルエーテル；酢酸ビニル、酪酸ビニル等のカルボン酸ビニル；エチレン、プロピレン、ブテン、イソブテン等のオレフィン等が挙げられる。これらの他の単量体は、１種を単独で用いてもよく、２種以上を併用してもよい。これらの他の単量体の中でも、成形体の熱安定性、透明性に優れ、応力による白化部分の視認性に優れることから、メチルメタクリレート以外の（メタ）アクリレート化合物が好ましく、メチルアクリレート、エチルアクリレート、ｎ−ブチルアクリレートがより好ましい。
【００２５】
他の単量体由来の繰り返し単位の含有率は、メタクリル樹脂本来の性能を損なわないことから、メタクリル樹脂１００質量％中、５０質量％以下が好ましく、３０質量％以下がより好ましく、１０質量％以下が更に好ましい。
【００２６】
メタクリル樹脂の製造方法としては、例えば、塊状重合法、懸濁重合法、乳化重合法、溶液重合法等が挙げられる。これらの重合方法の中でも、生産性に優れることから、塊状重合法、懸濁重合法が好ましく、塊状重合法がより好ましく、連続塊状重合法が更に好ましい。
【００２７】
メタクリル樹脂の質量平均分子量は、４００００〜２０００００が好ましく、５００００〜１５００００がより好ましい。メタクリル樹脂の質量平均分子量が４００００以上であると、耐薬品性に優れる。また、メタクリル樹脂の質量平均分子量が２０００００以下であると、溶融成形時の流動性に優れる。
尚、本明細書において、質量平均分子量は、標準試料として標準ポリスチレンを用い、ゲルパーミエーションクロマトグラフィーを用いて測定した値とする。
【００２８】
（樹脂（Ｂ））
樹脂（Ｂ）は、熱可塑性樹脂（Ａ）との組み合わせにより応力の有無を簡易に判別でき、応力の発生しやすい部分を把握しやすいことから、グラフト重合体が好ましい。
【００２９】
グラフト重合体は、熱可塑性樹脂（Ａ）との組み合わせにより応力の有無を簡易に判別でき、応力の発生しやすい部分を把握しやすいことから、ポリオルガノシロキサンを含むゴム層を有することが好ましい。
【００３０】
ゴム層を構成する材料は、応力の有無を簡易に判別でき、応力の発生しやすい部分を把握しやすいことから、シリコーンゴムとアクリルゴムとの複合ゴム（以下、単に「複合ゴム」ということがある。）が好ましい。
複合ゴムの製造方法は、応力の有無を簡易に判別でき、応力の発生しやすい部分を把握しやすいことから、ポリオルガノシロキサン存在下で、架橋性単量体を含む単量体組成物（ｂ１）を含浸させた後に重合し、得られた重合体存在下で、架橋性単量体を含む単量体組成物（ｂ２）を添加して重合を行う方法が好ましい。
【００３１】
ポリオルガノシロキサンは、単量体組成物（ｂ１）との共重合性に優れることから、ビニル基を有するポリオルガノシロキサンが好ましい。
ビニル基を有するポリオルガノシロキサンの製造方法は、ジメチルシロキサン、ビニル基を有するシロキサン、必要に応じて、架橋性シロキサンを重合する方法が好ましい。
【００３２】
ジメチルシロキサンとしては、例えば、ヘキサメチルシクロトリシロキサン、オクタメチルシクロテトラシロキサン、デカメチルシクロペンタシロキサン、ドデカメチルシクロヘキサシロキサン等が挙げられる。これらのジメチルシロキサンは、１種を単独で用いてもよく、２種以上を併用してもよい。
【００３３】
ビニル基を有するシロキサンとしては、例えば、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン等のメタクリロイルオキシシラン；テトラメチルテトラビニルシクロテトラシロキサン等のビニルシロキサン；ｐ−ビニルフェニルジメトキシメチルシラン等のビニルフェニルシラン；３−メタクリロキシプロピルトリエトキシシラン、３−メタクリロキシプロピルトリエトキシシラン等のメルカプトシロキサン等が挙げられる。これらのビニル基を有するシロキサンは、１種を単独で用いてもよく、２種以上を併用してもよい。これらのビニル基を有するシロキサンの中でも、単量体組成物（ｂ１）との共重合性に優れることから、３−メタクリロキシプロピルメチルジメトキシシラン、３−メタクリロキシプロピルトリメトキシシランが好ましく、３−メタクリロキシプロピルメチルジメトキシシランがより好ましい。
【００３４】
架橋性シロキサンとしては、例えば、トリメトキシメチルシラン、トリエトキシフェニルシラン等の３官能性シロキサン；テトラメトキシシラン、テトラエトキシシラン、テトラブトキシシラン等の４官能性シロキサン等が挙げられる。これらの架橋性シロキサン１種を単独で用いてもよく、２種以上を併用してもよい。これらの架橋性シロキサンの中でも、生産性に優れることから、テトラメトキシシラン、テトラエトキシシランが好ましく、テトラエトキシシランがより好ましい。
【００３５】
ビニル基を有するポリオルガノシロキサンの具体的な製造方法としては、例えば、ジメチルシロキサン、ビニル基を有するシロキサン、必要に応じて、架橋性シロキサンを含むシロキサン混合物を乳化剤と水によって乳化させたエマルションを、高速回転による剪断力で微粒子化するホモミキサー又は高圧発生機による噴出力で微粒子化するホモジナイザー等を用いて微粒子化した後、酸触媒を用いて高温下で重合させ、次いでアルカリ性化合物により酸を中和する方法が挙げられる。
【００３６】
乳化剤としては、例えば、アニオン系乳化剤、カチオン系乳化剤、ノニオン系乳化剤等が挙げられる。これらの乳化剤は、１種を単独で用いてもよく、２種以上を併用してもよい。これらの乳化剤の中でも、重合安定性に優れることから、アニオン系乳化剤、ノニオン系乳化剤が好ましく、アニオン系乳化剤がより好ましい。
【００３７】
アニオン系乳化剤としては、例えば、アルキルベンゼンスルホン酸ナトリウム、ジフェニルエーテルジスルホン酸ナトリウム、アルキル硫酸ナトリウム、ポリオキシエチレンアルキル硫酸ナトリウム、ポリオキシエチレンノニルフェニルエーテル硫酸ナトリウム、ポリオキシエチレンアルキルエーテルリン酸ナトリウム、ポリオキシエチレンアルキルエーテルリン酸カルシウム等が挙げられる。これらのアニオン系乳化剤は、１種を単独で用いてもよく、２種以上を併用してもよい。これらのアニオン系乳化剤の中でも、重合安定性に優れることから、アルキルベンゼンスルホン酸ナトリウム、アルキル硫酸ナトリウムが好ましく、アルキルベンゼンスルホン酸ナトリウムがより好ましい。
【００３８】
ノニオン系乳化剤としては、例えば、ポリオキシエチレンアルキルエーテル、ポリオキシエチレンジスチレン化フェニルエーテル、ポリオキシエチレントリベンジルフェニルエーテル等が挙げられる。これらのノニオン系乳化剤は、１種を単独で用いてもよく、２種以上を併用してもよい。これらのノニオン系乳化剤の中でも、生産性に優れることから、ポリオキシエチレンアルキルエーテルが好ましい。
【００３９】
シロキサン混合物を微粒子化する方法としては、例えば、高速回転による剪断力で微粒子化するホモミキサーを用いる方法、高圧発生機による噴出力で微粒子化するホモジナイザーを用いる方法等が挙げられる。これらのシロキサン混合物を微粒子化する方法は、１種を単独で用いてもよく、２種以上を併用してもよい。これらのシロキサン混合物を微粒子化する方法の中でも、ポリオルガノシロキサンの粒子径分布を狭くすることができることから、ホモジナイザーを用いる方法が好ましい。
【００４０】
酸触媒としては、例えば、脂肪族スルホン酸、脂肪族置換ベンゼンスルホン酸、脂肪族置換ナフタレンスルホン酸等のスルホン酸；硫酸、塩酸、硝酸等の鉱酸等が挙げられる。これらの酸触媒は、１種を単独で用いてもよく、２種以上を併用してもよい。これらの酸触媒の中でも、乳化剤としての機能も有することから、脂肪族スルホン酸、脂肪族置換ベンゼンスルホン酸が好ましく、脂肪族置換ベンゼンスルホン酸がより好ましい。
【００４１】
酸触媒の添加方法としては、例えば、シロキサン混合物、乳化剤、水と共に混合する方法、シロキサン混合物が微粒子化したエマルションを高温の酸触媒の水溶液中に滴下する方法等が挙げられる。これらの酸触媒の添加方法の中でも、ポリオルガノシロキサンの質量平均粒子径を下げることができることから、シロキサン混合物が微粒子化したエマルションを高温の酸触媒の水溶液中に滴下する方法が好ましい。
【００４２】
シロキサン混合物の重合温度は、５０℃〜９５℃が好ましく、７０℃〜９０℃がより好ましい。シロキサン混合物の重合温度が５０℃以上であると、生産性に優れる。また、シロキサン混合物の重合温度が９５℃以下であると、生産安定性に優れる。
【００４３】
シロキサン混合物の重合を停止させる方法は、生産性に優れることから、反応液を冷却し、アルカリ性化合物により酸を中和する方法が好ましい。
アルカリ性化合物としては、例えば、水酸化ナトリウム、水酸化カリウム、炭酸ナトリウム、アンモニア水溶液等が挙げられる。これらのアルカリ性化合物は、１種を単独で用いてもよく、２種以上を併用してもよい。これらのアルカリ性化合物の中でも、強アルカリ性であることから、水酸化ナトリウム、水酸化カリウムが好ましく、水酸化ナトリウムがより好ましい。
中和後のｐＨは、取り扱い性に優れることから、６〜８が好ましい。
【００４４】
ポリオルガノシロキサンは、応力の有無を簡易に判別でき、応力の発生しやすい部分を把握しやすいことから、粒子であることが好ましい。
ポリオルガノシロキサンの質量平均粒子径は、０．０１μｍ〜０．３μｍが好ましく、０．０４μｍ〜０．１μｍがより好ましい。ポリオルガノシロキサンの質量平均粒子径が０．０１μｍ以上であると、応力の有無を簡易に判別でき、応力の発生しやすい部分を把握しやすい。また、ポリオルガノシロキサンの質量平均粒子径が０．３μｍ以下であると、成形体の透明性に優れ、応力による白化部分の視認性に優れる。
尚、本明細書において、質量平均粒子径は、標準試料としてポリスチレン粒子を用い、キャピラリー式粒度分布計を用いて測定した値とする。
【００４５】
単量体組成物（ｂ１）中の単量体としては、例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート等の炭素数１〜８のアルキル（メタ）アクリレート；スチレン、α−メチルスチレン、ビニルトルエン等の芳香族ビニル；アリル（メタ）アクリレート、エチレングリコールジ（メタ）アクリレート、プロピレングリコールジ（メタ）アクリレート、１，３−ブチレングリコールジ（メタ）アクリレート、１，４−ブチレングリコールジ（メタ）アクリレート、トリアリルシアヌレート、トリアリルイソシアヌレート等の架橋性単量体等が挙げられる。これらの単量体組成物Ａ中の単量体は、１種を単独で用いてもよく、２種以上を併用してもよい。これらの単量体組成物（ｂ１）中の単量体の中でも、生産性に優れることから、炭素数１〜８のアルキル（メタ）アクリレート、芳香族ビニル、架橋性単量体が好ましく、炭素数１〜８のアルキルアクリレート、芳香族ビニル、架橋性単量体がより好ましい。
炭素数１〜８のアルキルアクリレートの中でも、乳化重合に適していることから、ｎ−ブチルアクリレートが好ましい。
芳香族ビニルの中でも、乳化重合に適していることから、スチレンが好ましい。
架橋性単量体の中でも、乳化重合に適していることから、アリルメタクリレートが好ましい。
【００４６】
単量体組成物（ｂ２）中の単量体としては、例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート等の炭素数１〜８のアルキル（メタ）アクリレート；スチレン、α−メチルスチレン、ビニルトルエン等の芳香族ビニル；アリル（メタ）アクリレート、エチレングリコールジ（メタ）アクリレート、プロピレングリコールジ（メタ）アクリレート、１，３−ブチレングリコールジ（メタ）アクリレート、１，４−ブチレングリコールジ（メタ）アクリレート、トリアリルシアヌレート、トリアリルイソシアヌレート等の架橋性単量体等が挙げられる。これらの単量体組成物（ｂ２）中の単量体は、１種を単独で用いてもよく、２種以上を併用してもよい。これらの単量体組成物（ｂ２）中の単量体の中でも、生産性に優れることから、炭素数１〜８のアルキル（メタ）アクリレート、芳香族ビニル、架橋性単量体が好ましく、炭素数１〜８のアルキルアクリレート、芳香族ビニル、架橋性単量体がより好ましい。
炭素数１〜８のアルキルアクリレートの中でも、乳化重合に適していることから、ｎ−ブチルアクリレートが好ましい。
芳香族ビニルの中でも、乳化重合に適していることから、スチレンが好ましい。
架橋性単量体の中でも、乳化重合に適していることから、アリルメタクリレートが好ましい。
【００４７】
単量体組成物（ｂ１）と単量体組成物（ｂ２）は、単量体種類やその含有率が同一であってもよく、異なってもよい。
【００４８】
複合ゴムの具体的な製造方法としては、例えば、ポリオルガノシロキサンの存在下で、架橋性単量体を含む単量体組成物（ｂ１）を一括添加して含浸させた後に、重合開始剤を添加して高温下で単量体組成物（ｂ１）を重合し、次いで架橋性単量体を含む単量体組成物（ｂ２）を一定速度で連続的に滴下して添加して、単量体組成物（ｂ２）を重合する方法が挙げられる。
【００４９】
単量体組成物の添加方法は、シリコーンゴムとアクリルゴムとの複合化ができ、肥大化工程を経ることなくゴム層の質量平均粒子径を上げることができることから、単量体組成物（ｂ１）を一括添加し、単量体組成物（ｂ２）を滴下して添加する方法が好ましい。
【００５０】
重合開始剤としては、例えば、ベンゾイルパーオキサイド、クメンハイドロパーオキサイド、ｔ−ブチルハイドロパーオキサイド、過酸化水素等の過酸化物；アゾビスイソブチロニトリル等のアゾ化合物；過硫酸カリウム、過硫酸アンモニウム等の過硫酸化合物；過塩素酸化合物、過ホウ酸化合物、過酸化物と還元性スルホキシ化合物との組み合わせたレドックス系開始剤等が挙げられる。これらの重合開始剤は、１種を単独で用いてもよく、２種以上を併用してもよい。これらの重合開始剤の中でも、生産安定性に優れることから、過酸化物と還元性スルホキシ化合物との組み合わせたレドックス系開始剤が好ましい。
これらの重合開始剤は、単量体組成物（ｂ１）の重合に限らず、単量体組成物（ｂ２）の重合、単量体組成物（ｂ３）の重合にも用いることができる。
【００５１】
重合安定性を維持するために、複合ゴムの製造に乳化剤を用いてもよい。
乳化剤としては、例えば、アニオン系乳化剤、カチオン系乳化剤、ノニオン系乳化剤等が挙げられる。これらの乳化剤は、１種を単独で用いてもよく、２種以上を併用してもよい。これらの乳化剤の中でも、重合安定性に優れることから、アニオン系乳化剤、ノニオン系乳化剤が好ましく、アニオン系乳化剤がより好ましい。
【００５２】
アニオン系乳化剤としては、例えば、オレイン酸カリウム、ステアリン酸ナトリウム、ミリスチン酸ナトリウム、Ｎ−ラウロイルザルコシン酸ナトリウム、アルケニルコハク酸ジカリウム等のカルボン酸塩；アルキル硫酸ナトリウム、ポリオキシエチレンアルキル硫酸ナトリウム、ポリオキシエチレンノニルフェニルエーテル硫酸ナトリウム等の硫酸エステル塩；ジオクチルスルホコハク酸ナトリウム、アルキルベンゼンスルホン酸ナトリウム、ジフェニルエーテルジスルホン酸ナトリウム等のスルホン酸塩；ポリオキシエチレンアルキルエーテルリン酸ナトリウム、ポリオキシエチレンアルキルエーテルリン酸カルシウム等のリン酸エステル塩等が挙げられる。これらのアニオン系乳化剤は、１種を単独で用いてもよく、２種以上を併用してもよい。これらのアニオン系乳化剤の中でも、耐金属腐食性に優れることから、ポリオキシエチレンアルキルエーテルリン酸ナトリウム、ポリオキシエチレンアルキルエーテルリン酸カルシウムが好ましく、ポリオキシエチレンアルキルエーテルリン酸ナトリウムがより好ましい。
【００５３】
ノニオン系乳化剤としては、例えば、ポリオキシエチレンアルキルエーテル、ポリオキシエチレンジスチレン化フェニルエーテル、ポリオキシエチレントリベンジルフェニルエーテル等が挙げられる。これらのノニオン系乳化剤は、１種を単独で用いてもよく、２種以上を併用してもよい。これらのノニオン系乳化剤の中でも、入手しやすいことから、ポリオキシエチレンアルキルエーテルが好ましい。
【００５４】
ゴム層の質量平均粒子径は、０．１０μｍ〜０．５０μｍが好ましく、０．１５μｍ〜０．４０μｍがより好ましい。ゴム層の質量平均粒子径が０．１０μｍ以上であると、応力の有無を簡易に判別でき、応力の発生しやすい部分を把握しやすい。また、ゴム層の質量平均粒子径が０．５０μｍ以下であると、成形体の外観に優れる。
【００５５】
ゴム層の質量平均粒子径の変動係数は、１％〜２０％が好ましく、２％〜１５％がより好ましい。ゴム層の質量平均粒子径の変動係数が１％以上であると、生産性に優れる。また、ゴム層の質量平均粒子径の変動係数が２０％以下であると、応力の有無を簡易に判別でき、応力の発生しやすい部分を把握しやすい。
【００５６】
ゴム層の質量平均粒子径は、単分散であっても、複分散であってもよいが、樹脂組成物の溶融時の流動性に優れることから、単分散が好ましい。
【００５７】
グラフト重合体は、メタクリル樹脂との相溶性に優れることから、ゴム層の外周にグラフト層を有するものが好ましい。
グラフト重合体の製造方法は、構造の安定性に優れることから、ゴム層を得た後、単量体組成物（ｂ３）を添加して重合する方法が好ましい。
【００５８】
単量体組成物（ｂ３）中の単量体としては、例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート等の炭素数１〜８のアルキル（メタ）アクリレート；スチレン、α−メチルスチレン、ビニルトルエン等の芳香族ビニル；（メタ）アクリロニトリル等のシアン化ビニル等が挙げられる。これらの単量体組成物（ｂ３）中の単量体は、１種を単独で用いてもよく、２種以上を併用してもよい。これらの単量体組成物（ｂ３）中の単量体の中でも、メタクリル樹脂との相溶性に優れることから、炭素数１〜８のアルキル（メタ）アクリレート、芳香族ビニル、シアン化ビニルが好ましく、炭素数１〜８のアルキルメタクリレート、炭素数１〜８のアルキルアクリレートがより好ましい。
炭素数１〜８のアルキルメタクリレートの中でも、成形体の透明性に優れ、応力による白化部分の視認性に優れることから、メチルメタクリレートが好ましい。
炭素数１〜８のアルキルアクリレートの中でも、成形体の熱安定性に優れることから、メチルアクリレートが好ましい。
【００５９】
単量体組成物（ｂ３）の添加方法は、重合安定性に優れることから、滴下して添加する方法が好ましい。
【００６０】
重合安定性を維持するために、単量体組成物（ｂ３）の重合時に乳化剤を用いてもよい。
乳化剤は、前述した複合ゴムの製造に用いる乳化剤と同様の乳化剤を用いることができる。
【００６１】
グラフト重合体の分子量やグラフト化率を調整するために、単量体組成物（ｂ３）の重合時に連鎖移動剤を用いてもよい。
連鎖移動剤としては、例えば、１−ブタンチオール、１−オクタンチオール、２−オクタンチオール、ｔｅｒｔ−ドデカンチオール等の硫黄化合物；α―メチルスチレン二量体等が挙げられる。これらの連鎖移動剤は、１種を単独で用いてもよく、２種以上を併用してもよい。これらの連鎖移動剤の中でも、低臭性に優れることから、１−オクタンチオール、２−オクタンチオールが好ましく、１−オクタンチオールがより好ましい。
【００６２】
ゴム層とグラフト層の含有率は、グラフト重合体１００質量％中、ゴム層５０質量％〜９５質量％、グラフト層５質量％〜５０質量％が好ましく、ゴム層６０質量％〜８０質量％、グラフト層２０質量％〜４０質量％がより好ましい。ゴム層が５０質量％以上、グラフト層が５０質量％以下であると、応力の有無を簡易に判別でき、応力の発生しやすい部分を把握しやすい。また、ゴム層が９５質量％以下、グラフト層が５質量％以上であると、メタクリル樹脂とグラフト重合体との相溶性に優れ、成形体の透明性に優れ、応力による白化部分の視認性に優れる。
【００６３】
ポリオルガノシロキサンの含有率は、グラフト重合体１００質量％中、０．１質量％〜１０質量％が好ましく、０．１５質量％〜０．３質量％がより好ましい。ポリオルガノシロキサンの含有率が０．１質量％以上であると、生産性に優れる。また、ポリオルガノシロキサンの含有率が１０質量％以下であると、成形体の透明性に優れ、応力による白化部分の視認性に優れる。
【００６４】
炭素数１〜８のアルキルアクリレート（ｎ−ブチルアクリレート）由来の繰り返し単位及び芳香族ビニル（スチレン）由来の繰り返し単位の合計の含有率は、グラフト重合体１００質量％中、５０質量％以上が好ましく、５０質量％〜９０質量％がより好ましく、６０質量％〜８０質量％が更に好ましい。炭素数１〜８のアルキルアクリレート由来の繰り返し単位及び芳香族ビニル由来の繰り返し単位の合計の含有率が５０質量％以上であると、応力の有無を簡易に判別でき、応力の発生しやすい部分を把握しやすい。また、炭素数１〜８のアルキルアクリレート由来の繰り返し単位及び芳香族ビニル由来の繰り返し単位の合計の含有率が９０質量％以下であると、メタクリル樹脂との相溶性に優れる。
【００６５】
グラフト重合体のラテックスを粉体化する方法としては、例えば、噴霧乾燥法、凝固法等が挙げられる。これらのグラフト重合体のラテックスを粉体化する方法の中でも、粉体の取り扱い性に優れることから、凝固法が好ましい。
【００６６】
噴霧乾燥法は、重合体のラテックスを乾燥機中に微小液滴状に噴霧し、これに乾燥用加熱ガスをあてて乾燥する方法である。
【００６７】
微小液滴を発生する方法としては、例えば、回転円盤型式、圧力ノズル式、二流体ノズル式、加圧二流体ノズル式等が挙げられる。これらの微小液滴を発生する方法の中でも、生産安定性に優れることから、加圧二流体ノズル式が好ましい。
乾燥用加熱ガスの温度は、生産性に優れることから、１１０℃〜２００℃が好ましく、１２０℃〜１８０℃がより好ましい。
【００６８】
噴霧乾燥機の容量は、実験室で用いるような小規模な容量であっても、工業的に用いるような大規模な容量であってもよい。
噴霧乾燥の際のブロッキングや嵩比重等の粉体特性を向上させるために、重合体のラテックスに、シリカ等の添加剤を添加して噴霧乾燥してもよい。
【００６９】
凝固法は、凝固剤を溶解した熱水中に重合体のラテックスを投入し、グラフト重合体を塩析又は酸析した後、固化することにより分離し、次いで分離した湿潤状の重合体を脱水し、更に、圧搾脱水機や熱風乾燥機等を用いて乾燥する方法である。
【００７０】
凝固剤としては、例えば、塩化アルミニウム、硫酸アルミニウム、硫酸マグネシウム、酢酸カルシウム等の無機塩；硫酸等の酸等が挙げられる。これらの凝固剤は、１種を単独で用いてもよく、２種以上を併用してもよいが、２種以上を併用する場合、水に不溶性の塩を形成しない組み合わせを選択することが好ましい。
凝固剤水溶液の濃度は、０．１質量％〜２０質量％が好ましく、１質量％〜１５質量％がより好ましい。凝固剤水溶液の濃度が０．１質量％であると、重合体の粉体を安定して得ることができる。また、凝固剤水溶液の濃度が２０質量％以下であると、重合体中に残存する凝固剤の量を少なくすることができる。
【００７１】
重合体のラテックスを凝固剤水溶液に接触させる方法としては、例えば、凝固剤水溶液を攪拌しながら、その中に重合体のラテックスを連続的に添加して一定時間保持する方法、凝固剤水溶液と重合体のラテックスとを一定の比率で攪拌しながら連続的に注入して接触させ、凝析された重合体と水とを含む混合物を容器から連続的に抜き出す方法等が挙げられる。これらの重合体のラテックスを凝固剤水溶液に接触させる方法の中でも、生産性に優れることから、凝固剤水溶液と重合体のラテックスとを一定の比率で攪拌しながら連続的に注入して接触させ、凝析された重合体と水とを含む混合物を容器から連続的に抜き出す方法が好ましい。
凝固剤水溶液の量は、重合体のラテックス１００質量部に対して、１０質量部〜５００質量部が好ましく、１００質量部〜４００質量部がより好ましい。凝固剤水溶液の量が１０質量部以上であると、凝固性に優れる。また、凝固剤水溶液の量が５００質量部以下であると、生産性に優れる。
重合体のラテックスを凝固剤水溶液に接触させる際の温度は、生産安定性に優れることから、３０℃〜１００℃が好ましく、４５℃〜９０℃がより好ましい。
乾燥温度や乾燥時間等の乾燥条件は、得られたグラフト重合体によって、適宜設定すればよい。
【００７２】
樹脂（Ｂ）の屈折率ｎＢは、汎用単量体を用いることができ、生産性に優れることから、１．４０〜１．６０が好ましく、１．４５〜１．５５がより好ましい。
【００７３】
（樹脂組成物）
樹脂組成物は、熱可塑性樹脂（Ａ）と、応力を負荷させた際の密度の低下率が熱可塑性樹脂（Ａ）とは異なる樹脂（Ｂ）とを含む。
【００７４】
熱可塑性樹脂（Ａ）の含有率は、樹脂組成物１００質量％中、７０質量％〜９９質量％であり、７５質量％〜９８質量％が好ましく、８０質量％〜９７質量％がより好ましい。熱可塑性樹脂（Ａ）の含有率が７０質量％以上であると、樹脂組成物の生産性に優れる。また、熱可塑性樹脂（Ａ）の含有率が９９質量％以下であると、応力の有無を簡易に判別でき、応力の発生しやすい部分を把握しやすい。
【００７５】
樹脂（Ｂ）の含有率は、樹脂組成物１００質量％中、１質量％〜３０質量％であり、２質量％〜２５質量％が好ましく、３質量％〜２０質量％がより好ましい。樹脂（Ｂ）の含有率が１質量％以上であると、応力の有無を簡易に判別でき、応力の発生しやすい部分を把握しやすい。また、樹脂（Ｂ）の含有率が３０質量％以下であると、樹脂組成物の生産性に優れる。
【００７６】
樹脂組成物は、熱可塑性樹脂（Ａ）と樹脂（Ｂ）以外にも、他の添加剤を含んでもよい。
他の添加剤としては、例えば、紫外線吸収剤、酸化防止剤、光安定剤、離型剤、顔料や染料等の着色剤等が挙げられる。これらの他の添加剤は、１種を単独で用いてもよく、２種以上を併用してもよい。
他の添加剤の含有率は、熱可塑性樹脂（Ａ）本来の性能を損なわないことから、１０質量％以下が好ましく、５質量％以下がより好ましい。
【００７７】
樹脂組成物は、熱可塑性樹脂（Ａ）、樹脂（Ｂ）、必要に応じて、他の添加剤を混合して得られる。
混合方法としては、例えば、押出成形機を用いた溶融混練、２本ロールを用いた混練等が挙げられる。これらの混合方法の中でも、連続生産性に優れることから、押出成形機を用いた溶融混練が好ましい。
溶融混練の温度は、１８０℃〜２８０℃が好ましく、２００℃〜２６０℃がより好ましい。混練温度が１８０℃以上であると、生産性に優れる。また、混練温度が２８０℃以下であると、熱分解を抑制することができる。
【００７８】
本発明の応力検知方法は、応力の有無を簡易に判別でき、応力の発生しやすい部分を把握できることから、成形条件（温度、負荷する圧力、金型や流路の形状等）の最適化検討等に有用である。
【実施例】
【００７９】
以下、実施例により本発明を具体的に説明するが、本発明はこれらの実施例に限定されるものではない。
【００８０】
（質量平均粒子径評価）
ゴム層の重合が完了した直後のラテックスを抽出し、約３質量％まで水で希釈した。希釈したラテックス０．１ｍｌを試料とし、粒度分布計（機種名「ＣＨＤＦ２０００型」、ＭＡＴＥＣ社製）を用い、ゴム層の質量平均粒子径を測定した。具体的には、専用の粒子分離用キャピラリー式カートリッジ、キャリア液を用い、液性をほぼ中性、流速１．４ｍｌ／分、圧力を約４０００ｐｓｉ、温度３５℃の条件とした。標準粒子径物質として、粒子径既知の単分散ポリスチレン（ＤＵＫＥ社製）を２０ｎｍ〜８００ｎｍの範囲で合計１２点用いた。
変動係数は、ゴム層の質量平均粒子径の測定結果の標準偏差をゴム層の質量平均粒子径で除し、１００をかけた値（％）とした。
【００８１】
（屈折率測定）
実施例・比較例で用いた原材料の屈折率を、アッベ屈折計（（株）島津製作所製）を用いて、２３℃でナトリウムＤ線により測定した。
【００８２】
（応力検知性能評価）
実施例・比較例で得られた樹脂組成物のペレットについて、シリンダー温度２５０℃の条件で、射出成形機（機種名「ＥＣ２０ＰＮＩＩ」、東芝機械（株）製）を用いて射出成形し、ＩＳＯ２９４記載の多目的試験片タイプＡ１の成形体を得た。得られた成形体を、金型から取り出した直後に１５℃の水中に入れ、１５分間保持する処理を行った。
処理後の成形体について、以下のように目視で評価した。
○：成形体中の応力を有する部分が白化した。
×：成形体中に白化する部分が確認されなかった。
【００８３】
（透明性評価）
実施例・比較例で得られた樹脂組成物のペレットについて、シリンダー温度２５０℃の条件で、射出成形機（機種名「ＥＣ２０ＰＮＩＩ」、東芝機械（株）製）を用いて射出成形し、長さ５０ｍｍ、幅５０ｍｍ、厚さ３ｍｍの成形体を得た。得られた成形体について、ヘイズメータ（機種名「ＮＤＨ４０００」、日本電色工業（株）製）を用い、全光線透過率とヘイズを測定した。全光線透過率は、ＩＳＯ１３４６８−１に準拠して測定し、ヘイズは、ＩＳＯ１４７８２に準拠して測定した。
【００８４】
（原材料）
実施例・比較例で用いた各原材料を、以下に示す。
熱可塑性樹脂（Ａ１）：「アクリペットＶＨ」（商品名、三菱レイヨン（株）製、メチルメタクリレート由来の繰り返し単位を９５質量％以上含むメタクリル樹脂、屈折率１．４９２）
樹脂（Ｂ１）：後述する製造例１で製造したグラフト重合体（屈折率１．４９０）
樹脂（Ｂ２）：「メタブレンＳ−２００１」（商品名、三菱レイヨン（株）製、ポリオルガノシロキサンを含むグラフト重合体、屈折率１．４６４）
樹脂（Ｂ３）：「メタブレンＷ−３７７」（商品名、三菱レイヨン（株）製、ポリオルガノシロキサンを含まないグラフト重合体、屈折率１．４９０）
【００８５】
（成分の略称）
実施例・比較例で用いた各成分について、以下に略称を示す。
ＤＭＣ：環状オルガノシロキサン混合物（「ＤＭＣ」（商品名）、信越シリコーン（株）製）
ＭＰＭＤＭＳ：３−メタクリロキシプロピルメチルジメトキシシラン
ＭＭＡ：メチルメタクリレート
ＢＡ：ｎ−ブチルアクリレート
ＳＴ：スチレン
ＡＭＡ：アリルメタクリレート
ＭＡ：メチルアクリレート
ｎ−ＯＭ：ｎ−オクチルメルカプタン
ｔ−ＢＨ：ｔ−ブチルハイドロパーオキサイド
ＣＨＰ：クメンハイドロパーオキサイド
ＦＥ：硫酸第一鉄七水和物
ＥＤＴＡ：エチレンジアミン四酢酸二ナトリウム
ＳＦＳ：ナトリウムホルムアルデヒドスルホキシレート
ＲＳ：ポリオキシエチレンアルキルエーテルリン酸エステルナトリウム（「フォスファノールＲＳ６１０ＮＡ」（商品名）、東邦化学（株）製）
ＤＢＳＨ：ドデシルベンゼンスルホン酸
ＤＢＳＮａ：ドデシルベンゼンスルホン酸ナトリウム
ＤＷ：脱イオン水
【００８６】
［製造例１］樹脂（Ｂ１）の製造
ＤＭＣ９８．０４質量部及びＭＰＭＤＭＳ１．９６質量部を混合し、オルガノシロキサン混合物１００質量部を得た。得られたオルガノシロキサン混合物にＤＢＳＮａ０．６８質量部を溶解したＤＷ３１３質量部を添加し、ホモミキサーにて１００００ｒｐｍで５分間攪拌した後、３００ｋｇ／ｃｍ２の圧力でホモジナイザーに２回通し、安定な予備混合エマルションを得た。温度計、冷却管及び攪拌装置を備えたセパラブルフラスコに、ＤＢＳＨ１４質量部及びＤＷ９２質量部を添加し、ＤＢＳＨ水溶液を調製した。調製したＤＢＳＨ水溶液を８５℃に加熱した状態で、得られた予備混合エマルション全量を８時間に亘って滴下した。滴下終了後、温度を２時間維持し冷却した。次いで、得られた反応物を５％水酸化ナトリウム水溶液で中和し、ポリオルガノシロキサンラテックスを得た。
【００８７】
次いで、温度計、窒素導入管、冷却管及び攪拌装置を備えたセパラブルフラスコを水浴内に設置し、ＤＷ２５０質量部を添加した。ポリオルガノシロキサンラテックス１．２０質量部（ポリオルガノシロキサンラテックス１．２０質量部中、ポリオルガノシロキサン成分０．２０質量部）、ＢＡ４．０３質量部、ＳＴ０．９２質量部、ＡＭＡ０．０５質量部及びｔ−ＢＨ０．０２質量部を添加し、セパラブルフラスコに窒素気流を通じて窒素置換を行った。液温を５０℃に昇温させ、ＦＥ０．００００２５質量部、ＥＤＴＡ０．００００７５質量部、ＳＦＳ０．０５０質量部をＤＷ１．３質量部に溶解させた重合触媒水溶液を添加し、ラジカル重合を開始させた。その後、液温を８０℃に昇温させ、９０分間保持した。
【００８８】
次いで、ＳＦＳ０．１５質量部をＤＷ０．６３質量部に溶解させた還元剤水溶液を添加し、ＢＡ２６．１６質量部、ＳＴ５．９８質量部、ＡＭＡ０．２６質量部、ＣＨＰ０．１０質量部及びＲＳ０．０７質量部を混合した単量体混合物を２１０分に亘って滴下した。滴下終了後、８０℃で９０分間保持した。その後、ＳＦＳ０．１５質量部をＤＷ０．６３質量部に溶解させた還元剤水溶液を添加し、ＢＡ２６．１６質量部、ＳＴ５．９８質量部、ＡＭＡ０．２６質量部、ＣＨＰ０．１０質量部及びＲＳ０．０７質量部を混合した単量体混合物を２１０分に亘って滴下した。滴下終了後、８０℃で９０分間保持し、ゴム層のラテックスを得た。得られたゴム層の質量平均粒子径は０．２３μｍ、変動係数は７％であった。
【００８９】
次いで、得られたゴム層のラテックスに、ＳＦＳ０．１５質量部をＤＷ１．３質量部に溶解させた還元剤水溶液を添加し、ＭＭＡ２８．８０質量部、ＭＡ１．２０質量部、ｎ−ＯＭ０．１５質量部、ｔ−ＢＨ０．１０質量部及びＲＳ０．０８質量部を混合した単量体混合物を１５０分間に亘って滴下した。滴下終了後、８０℃で６０分間保持し、グラフト重合体のラテックスを得た。
【００９０】
次いで、プラスチック容器に１．０質量％の酢酸カルシウム水溶液３００質量部を添加し、液温を５５℃に昇温させ、得られたグラフト重合体のラテックスを１０分に亘って滴下した。滴下終了後、９５℃に昇温させ、５分間保持した。その後、２５℃まで冷却し、ＤＷで洗浄しながら遠心脱水（回転速度１８００ｒｐｍ、１分間）し、湿潤状のグラフト重合体を得て、更に、７５℃で２４時間乾燥させて、グラフト重合体である樹脂（Ｂ１）の粉体を得た。
【００９１】
［実施例１〜３、比較例１〜４］
熱可塑性樹脂（Ａ）と樹脂（Ｂ）とを、表１に示す割合で配合し、この配合物１００質量部に対し、リン系酸化防止剤０．１質量部（「アデカスタブ２１１２」（商品名）、（株）ＡＤＥＫＡ製）及びフェノール系酸化防止剤０．５質量部（「ＡＯ−６０」（商品名）、（株）ＡＤＥＫＡ製）を配合し、外径３０ｍｍφの二軸スクリュー型押出機（「ＰＣＭ−３０型」（機種名）、（株）池貝製、Ｌ／Ｄ＝２５）に供給し、シリンダー温度２５０℃、ダイ温度２５０℃で溶融混練して、樹脂組成物のペレットを得た。
得られた樹脂組成物のペレットを用い、各種評価を行った。評価結果を、表１に示す。
また、実施例１の応力検知性能評価で用いた処理後の成形体の写真を図１に、実施例３の応力検知性能評価で用いた処理後の成形体の写真を図２に、比較例１の応力検知性能評価で用いた処理後の成形体の写真を図３に、比較例２の応力検知性能評価で用いた処理後の成形体の写真を図４に示す。尚、背景を黒色としたため、黒色部分が透明の部分、白色部分が白化した部分である。
【００９２】
【表１】
2017110907.tif 000003
【００９３】
表や図面からも分かるように、実施例１〜３で得られた樹脂組成物は、応力検知性能を有した。特に、実施例１〜２で得られた樹脂組成物を用いた成形体は、透明性が高いため、透明の部分と白色の部分とのコントラストが明確で、応力を有する部分がより明確であった。
一方、比較例１〜４で得られた樹脂組成物は、応力検知性能を有さなかった。
【産業上の利用可能性】
【００９４】
本発明の応力検知方法は、応力の有無を簡易に判別でき、応力の発生しやすい部分を把握できることから、成形条件（温度、負荷する圧力、金型や流路の形状等）の最適化検討等に有用である。
【図１】
2017110907.tif 000004
【図２】
2017110907.tif 000005
【図３】
2017110907.tif 000006
【図４】
2017110907.tif 000007